(57)【特許請求の範囲】
【請求項１】
ポリビニルアルコールと炭素数２〜６のアルデヒドとを酸触媒の存在下に反応させてポリビニルアセタールを製造する方法であって、炭素数２〜６のアルデヒドとの反応に供するポリビニルアルコールとして、（１）重合度が１００〜３００であるポリビニルアルコールの水溶液に過酸化物と還元剤とを組合せたレドックス系酸化剤を添加し、または、（２）重合度が１００〜３００であるポリビニルアルコールおよび過酸化物と還元剤とを組合せたレドックス系酸化剤を水中に添加し、該水溶液の温度を８０〜１００℃に調節することにより得られる、酸化剤により低粘度化したポリビニルアルコールの水溶液を用いるポリビニルアセタールの製法。
【請求項２】
ポリビニルアセタールがポリビニルブチラールである請求項１に記載のポリビニルアセタールの製法。
【請求項３】
ポリビニルアセタールが、アセタール化度４０〜８５モル％、ビニルエステル単位の含有量０．１〜３０モル％、ビニルアルコール単位の含有量１０〜５０モル％のポリビニルアセタールである請求項１または２に記載のポリビニルアセタールの製法。
【請求項４】
ポリビニルアセタールの１０重量％濃度エタノール溶液の２０℃における粘度が３〜５０ｍＰａ・ｓである請求項１〜３のいずれか１項に記載のポリビニルアセタールの製法。
【請求項５】
インク用組成物のバインダーとして有用なポリビニルアセタールの製法である請求項１〜４のいずれか１項に記載のポリビニルアセタールの製法。
【発明の詳細な説明】
【技術分野】
【０００１】
本発明は、低粘度のポリビニルアセタールの製法に関する。
【背景技術】
【０００２】
重合条件を制御することにより低粘度（低重合度）のポリビニルアルコール（以下、「ポリビニルアルコール」をＰＶＡと呼称することがある）を得、これをアセタール化してポリビニルアセタールを得ること、および該ポリビニルアセタールを印刷用インク組成物のバインダーとして使用することは知られている（特許文献１、特許文献２、特許文献３）。しかしながら、この方法はポリビニルアセタールの生産性が低く、さらに得られたポリビニルアセタールを使用して一定粘度のインク用組成物を得ようとする場合に、顔料の濃度を高くすることが難しく、さらにまた得られたインク組成物は、これを塗布する基材、とくにポリプロピレン基材との接着性の点で十分であるとは言い難い。
【０００３】
【特許文献１】特開平１１−３４９８８９号公報（特許請求の範囲、[００１１] ）
【特許文献２】特許第３６７０９４３号明細書（特許請求の範囲）
【特許文献３】特開２００２−１１４９３１号公報（特許請求の範囲）
【発明の開示】
【発明が解決しようとする課題】
【０００４】
本発明は、上記の従来技術における問題点を解決して、一定粘度のインク用組成物を得ようとする場合に、顔料の濃度を高くすることができ、インク組成物を塗布する基材、とくにポリプロピレン基材との接着性に優れたインク組成物のバインダーとして用いることができる低粘度のポリビニルアセタールを高い生産性で製造することを目的とする。
【課題を解決するための手段】
【０００５】
本発明によれば、上記課題は、ポリビニルアルコールと炭素数２〜６のアルデヒドとを酸触媒の存在下に反応させてポリビニルアセタールを製造する方法であって、炭素数２〜６のアルデヒドとの反応に供するポリビニルアルコールとして、（１）重合度が１００〜３００であるポリビニルアルコールの水溶液に過酸化物と還元剤とを組合せたレドックス系酸化剤を添加し、または、（２）重合度が１００〜３００であるポリビニルアルコールおよび過酸化物と還元剤とを組合せたレドックス系酸化剤を水中に添加し、該水溶液の温度を８０〜１００℃に調節することにより得られる、酸化剤により低粘度化したポリビニルアルコールの水溶液を用いるポリビニルアセタールの製法によって達成することができる。
【発明の効果】
【０００６】
本発明によれば、低粘度のポリビニルアセタールを高い生産性で製造することができ、このようにして得られるポリビニルアセタールをインク用組成物のバインダーとして用いることにより、一定粘度のインク用組成物を得ようとする場合に、顔料の濃度を高くすることができ、さらにポリビニルアセタールを用いることにより調製されるインク用組成物は、これを塗布する基材、とくにポリプロピレン基材との接着性に優れている上に顔料分散性にも優れている。
【発明を実施するための最良の形態】
【０００７】
本発明において、酸化剤により低粘度化したＰＶＡを使用することが、本発明の目的を達成する上で極めて重要である。酸化剤により低粘度化したＰＶＡを得る方法としては、たとえば、（１）還元剤を併用したレドックス系酸化剤をＰＶＡ水溶液に添加する方法、あるいは（２）還元剤を併用したレドックス系酸化剤およびＰＶＡを水中に添加する方法が好適である。このような方法を適用することにより、ＰＶＡの主鎖が切断され、たとえば主鎖中の１，２−グリコール結合またはカルボニル結合が切断され、低粘度化したＰＶＡが得られる。
【０００８】
上記（１）および（２）の方法を採用して低粘度化したＰＶＡを得るのに用いられるＰＶＡ水溶液の濃度は１〜２５重量％であることが好適であり、さらに好適には３〜２０％、最適には５〜１５重量％である。ＰＶＡ水溶液の濃度がこの範囲を満足することにより、酸化剤によるＰＶＡの低粘度化をより均一に行うことができる。なお、ＰＶＡ水溶液の濃度（重量％）は、（ＰＶＡの乾燥重量／ＰＶＡ水溶液の重量）×１００の式にしたがって求めることができ、ここで乾燥重量とは、ＰＶＡを１０５℃の温度条件下で３時間乾燥したときの値である。
（１）および（２）の方法を採用して低粘度化したＰＶＡを得るには、ＰＶＡおよび還元剤を併用したレドックス系酸化剤を含有する水溶液の温度を８０〜１００℃、好適には８５〜９５℃に調節し、攪拌を１０〜９０分間、好適には２０〜７０分間行えばよく、これにより低粘度化したＰＶＡの水溶液が得られる。
【０００９】
上記（１）および（２）の方法を採用して低粘度化したＰＶＡを得るに際し、酸化剤の配合割合はＰＶＡに対し０．５〜３０重量％、好適には１〜２０重量％、最適には２〜１０重量％であり、また還元剤の配合割合は、用いる酸化剤１モルに対し、０．０５〜５モル、好適には０．０８〜３モル、最適には０．０８〜２モルである。
酸化剤としては、たとえば過酸化水素、過酸化ベンゾイル、クメンパーオキサイド、シクロヘキサンパーオキサイド、ジｔ−ブチルパーオキサイド、ｔ−ブチルハイドロパーオキサイド、メチルエチルケトンパーオキサイドなどの過酸化物、および過硫酸アンモニウム、重クロム酸塩、クロム酸塩、過マンガン酸塩、次亜塩素酸、過ヨウ素酸などが挙げられ、このうち過酸化物、とくに過酸化水素が好適である。
還元剤としては、亜硫酸水素ナトリウム、チオ亜硫酸ソーダ、メルカプタン、第一鉄塩、第一銅塩、ヒドラジン、ギ酸、アルデヒド類、ジイミド類、糖類、酒石酸、Ｌ−アスコルビン酸などが挙げられ、このうち酒石酸が好適である。
【００１２】
本発明において用いられるＰＶＡは、ビニルエステル系単量体を重合し、得られた重合体をけん化することによって得ることができる。ビニルエステル系単量体を重合する方法としては、溶液重合法、塊状重合法、懸濁重合法、乳化重合法など、従来公知の方法を採用することができる。重合開始剤としては、採用される重合方法に応じて、アゾ系開始剤、過酸化物系開始剤、レドックス系開始剤などが適宜選ばれる。けん化反応は、従来公知のアルカリ触媒または酸触媒を用いる加アルコール分解、加水分解などを採用することができ、具体的には、メタノールを溶剤として用い、苛性ソーダ（ＮａＯＨ）触媒の存在下にけん化反応を行うのが簡便であり最も好ましい。ＰＶＡの重合度は１００〜３００であり、好適には１５０〜３００である。
【００１３】
ビニルエステル系単量体としては、例えば、ギ酸ビニル、酢酸ビニル、プロピオン酸ビニル、酪酸ビニル、イソ酪酸ビニル、ピバリン酸ビニル、バーサチック酸ビニル、カプロン酸ビニル、カプリル酸ビニル、ラウリル酸ビニル、パルミチン酸ビニル、ステアリン酸ビニル、オレイン酸ビニル、安息香酸ビニルなどが挙げられ、とりわけ酢酸ビニルが好ましい。
【００１４】
また、前記ビニルエステル系単量体を重合する場合、本発明の主旨を損なわない範囲でビニルエステル系単量体と他の単量体を共重合させることもできる。他の単量体の例としては、例えばエチレン、プロピレン、ｎ−ブテン、イソブチレンなどのα−オレフィン；アクリル酸またはその塩、アクリル酸メチル、アクリル酸エチル、アクリル酸ｎ−プロピル、アクリル酸ｉ−プロピル、アクリル酸ｎ−ブチル、アクリル酸ｉ−ブチル、アクリル酸ｔ−ブチル、アクリル酸２−エチルヘキシル、アクリル酸ドデシル、アクリル酸オクタデシルなどのアクリル酸エステル類；メタクリル酸およびその塩、メタクリル酸メチル、メタクリル酸エチル、メタクリル酸ｎ−プロピル、メタクリル酸ｉ−プロピル、メタクリル酸ｎ−ブチル、メタクリル酸ｉ−ブチル、メタクリル酸ｔ−ブチル、メタクリル酸２−エチルヘキシル、メタクリル酸ドデシル、メタクリル酸オクタデシルなどのメタクリル酸エステル類；アクリルアミド、Ｎ−メチルアクリルアミド、Ｎ−エチルアクリルアミド、Ｎ，Ｎ−ジメチルアクリルアミド、ジアセトンアクリルアミド、アクリルアミドプロパンスルホン酸およびその塩、アクリルアミドプロピルジメチルアミンまたはその塩またはその４級塩、Ｎ−メチロールアクリルアミドおよびその誘導体などのアクリルアミド誘導体；メタクリルアミド、Ｎ−メチルメタクリルアミド、Ｎ−エチルメタクリルアミド、メタクリルアミドプロパンスルホン酸およびその塩、メタクリルアミドプロピルジメチルアミンまたはその塩またはその４級塩、Ｎ−メチロールメタクリルアミドまたはその誘導体などのメタクリルアミド誘導体；メチルビニルエーテル、エチルビニルエーテル、ｎ−プロピルビニルエーテル、ｉ−プロピルビニルエーテル、ｎ−ブチルビニルエーテル、ｉ−ブチルビニルエーテル、ｔ−ブチルビニルエーテル、ドデシルビニルエーテル、ステアリルビニルエーテルなどのビニルエーテル類；アクリロニトリル、メタクリロニトリルなどのニトリル類；塩化ビニル、フッ化ビニルなどのハロゲン化ビニル；塩化ビニリデン、フッ化ビニリデンなどのハロゲン化ビニリデン；酢酸アリル、塩化アリルなどのアリル化合物；マレイン酸およびその塩またはそのエステルまたはその無水物；ビニルトリメトキシシランなどのビニルシリル化合物；酢酸イソプロペニルなどが挙げられる。これらの単量体は、通常ビニルエステル系単量体に対して１０モル％未満の割合で用いられる。
【００１５】
酸化剤により低粘度化したＰＶＡの水溶液を、酸触媒および炭素数２〜６のアルデヒドの存在下にアセタール化し、ポリビニルアセタールを得る方法としては、たとえば、酸化剤により低粘度化した１〜２５重量％濃度のＰＶＡ水溶液の温度を８０〜１００℃に調節し、徐々に温度を下げながら、１０〜６０分かけて、−１０〜３０℃の温度にまで低下させ、次に、アルデヒドおよび酸触媒を添加し、温度を一定に保ちながら、３０〜３００分反応を進め、さらに３０〜２００分かけて、４０〜８０℃になるまで昇温した後、その温度を１〜３時間保持し、さらに好適には室温まで冷却し、析出したポリビニルアセタール粉体を水洗後、中和剤（アルカリ等）を添加する方法が好適である。
【００１６】
アセタール化に用いられる酸触媒としては特に限定されず、有機酸および無機酸のいずれでも使用可能であり、例えば、酢酸、パラトルエンスルホン酸、硝酸、硫酸、塩酸等が挙げられる。これらの中でも塩酸、硫酸、硝酸が好適であり、とりわけ塩酸が好適である。
【００１７】
アセタール化に用いられる炭素数２〜６のアルデヒドとしては、アセトアルデヒド、プロピオンアルデヒド、ｎ−ブチルアルデヒド、イソブチルアルデヒド、ｎ−ヘキシルアルデヒド、２−エチルブチルアルデヒド等が挙げられ、これらは単独で用いてもよく、二種以上を併用してもよい。中でも炭素数４〜６のアルデヒド、とくにｎ−ブチルアルデヒドが好ましく用いられる。炭素数が２〜６、とくに炭素数４〜６のアルデヒドを使用することにより、インク用組成物のバインダーとして有用なポリビニルアセタールを好適に得ることができる。
【００１８】
本発明の方法によって得られるポリビニルアセタールのアセタール化度は、４０〜８５モル％であることが好適であり、さらに好適には５０〜８５モル％である。また、ポリビニルアセタールのビニルエステル単位の含有量は０．１〜３０モル％、ビニルアルコール単位の含有量は１０〜５０モル％であることが好適である。
なお、上記したアセタール化度、ビニルエステル単位の含有量、ビニルアルコール単位の含有量の値は、全ビニルモノマー単位に対する割合である。
【００１９】
本発明においてポリビニルアセタールは、分子内にカルボキシル基、一級水酸基、エポキシ基、アミノ基、イソシアネート基等の官能基を含有するものであっても差支えない。分子内に前記の官能基を導入する手法について特に制限はなく、例えば、（１）（メタ）アクリル酸、ヒドロキシエチル（メタ）アクリレート等のカルボキシル基または一級水酸基を有するエチレン性不飽和単量体をＰＶＡ水溶液中で重合させることにより、該単量体に由来する重合体をＰＶＡにグラフトさせ、続いてアセタール化する方法、（２）別途調製したカルボキシル基含有ＰＶＡまたはアミノ基含有ＰＶＡをアセタール化する方法、（３）ＰＶＡをグリオキシル酸などのカルボキシル基を有するアルデヒド化合物でアセタール化する方法などが挙げられる。
【００２０】
本発明の方法によって得られるポリビニルアセタールは低粘度であり、ポリビニルアセタールの１０重量％濃度の２０℃における粘度は、３〜５０ｍＰａ・ｓであり、さらに好適には５〜３０ｍＰａ・ｓである。なお、ここで、ポリビニルアセタールの１０重量％濃度エタノール溶液とは、｛（ポリビニルアセタールの重量）／（エタノールとポリビニルアセタールの合計重量）｝×１００の式にしたがって求められる値である。
【００２１】
本発明の方法によって得られるポリビニルアセタールをインク用組成物のバインダーとして用いることにより、一定粘度のインク用組成物を得ようとする場合に、顔料の濃度を高くすることができ、さらに調製されたインク用組成物は、これを塗布する基材、とくにポリプロピレン基材との接着性に優れている上に顔料分散性にも優れている。このことから、本発明の方法によって得られるポリビニルアセタールは、インク用組成物のバインダーとして極めて有用である。インク用組成物は、主成分として顔料、バインダーおよび溶剤を含有し、さらにその他の成分として、可塑剤、分散剤、酸化防止剤、老化防止剤などを適宜含有することができる。
【００２２】
以下に実施例を挙げて本発明をさらに詳しく説明するが、本発明はこれらの実施例によってなんら限定されるものではない。
なお、以下の実施例において「％」および「部」は特に断りのない限り、「重量％」および「重量部」を意味する。
【００２３】
ポリビニルアセタールにおける酢酸ビニル単位とビニルアルコール単位の測定、およびポリビニルアセタールのエタノール溶液の粘度の測定は、以下の方法にしたがって行った。
（ポリビニルアセタールの酢酸ビニル単位の含有量）
ＪＩＳ  Ｋ６７２８：１９７７に記載の方法に基づき測定した。
（ポリビニルアセタールのビニルアルコール単位の含有量）
ＪＩＳ  Ｋ６７２８：１９７７に記載の方法に基づき測定した。
（ポリビニルアセタールのエタノール溶液の粘度）
ＤＩＮ５３０１５によるヘプラー粘度を２０℃の温度条件下で測定
【実施例１】
【００２４】
（ポリビニルアセタールの調製）
還流冷却器、温度計、イカリ型攪拌翼を備えた２リットルガラス製容器に、イオン交換水１３５０ｇ、ＰＶＡ−１（重合度３００、けん化度９６モル％）１１０ｇを仕込み（ＰＶＡ濃度７．５重量％）、９５℃の温度条件下で６０分かけて１２０ｒｐｍで攪拌を行い、ＰＶＡがイオン交換水に完全に溶解したＰＶＡ水溶液を得た。得られたＰＶＡ水溶液に、３０％過酸化水素水１４ｇと１０％酒石酸水溶液１４ｇからなるレドックス系酸化剤を添加して、９０℃の温度条件下で３０分かけて１２０ｒｐｍで攪拌を行い、低粘度化したＰＶＡ水溶液を得た。この水溶液を１２０ｒｐｍの攪拌下、温度が１０℃になるまで約３０分かけて徐々に冷却した後、ブチルアルデヒド６４ｇと２０％の塩酸９０ｍｌを添加し、アセタール化反応を１５０分間行った。その後、６０分かけて５０℃まで昇温し、その温度を１２０分間保持した後、室温まで冷却した。この操作により析出した樹脂をイオン交換水で洗浄後、水酸化ナトリウム水溶液を添加し、再洗浄し、乾燥して、ポリビニルブチラール（ＰＶＢ−１）を得た。得られたＰＶＢ−１のブチラール化度は６８モル％、酢酸ビニル単位の含有量は４モル％であり、ビニルアルコール単位の含有量は２８モル％であった。
ＰＶＢ−１の１０重量％濃度エタノール溶液の粘度を測定した。その結果を表１に示す。
【００２５】
（インク用組成物の調製）
上記により作製したポリビニルブチラール１５ｇをエタノール７０ｇに溶解し、これに青色顔料（Ｃｌａｒｉａｎｔ社製のＨｏｓｔａｐｅｒｍ ＢｌｕｅＢ２Ｇ）１５ｇを添加し、直径２ｍｍのガラスビーズを１００ｇ使用し、２０℃の温度条件下、グラインダー（Ｄｉｓｐｅｒｍａｔ ＣＡ−４０Ｃ：ＶＷＡ−ＧＥＴＺＭＡＮＮ ＧＭＢＨ（ドイツ）製）を用い、３０分間強攪拌（５０００ｒｐｍ）してインク用組成物を調製した。
このインク用組成物について、以下の方法にしたがって粘度を測定し、さらに延伸配向ポリプロピレンフイルムとの接着性および延伸配向ポリプロピレンフイルム上の印刷面の光沢を評価した。結果を表１に示す。
【００２６】
インク用組成物の粘度：
ＤＩＮ５３２１１により、穴径４ｍｍのＦｏｒｄ  Ｃｕｐに１２０ｇのインク用組成物を充填し、２３℃の温度条件下、カップの底部から流れ落ち切る時間（Ｅｆｆｌｕｘ  Ｔｉｍｅ）を測定した。
【００２７】
延伸配向ポリプロピレンフイルムとの接着性：
バーコーターを用いて、インク用組成物を延伸配向ポリプロピレンフィルムの表面に１２μｍの厚みで塗工し、２０℃、６５％ＲＨの条件下に１時間放置して乾燥を行い、延伸配向ポリプロピレンフイルム上に印刷を施した。その後、フイルム上の印刷面にセロテープを貼り、指圧後、手で引き剥がした後の印刷面の状態を観察し、下記の基準にしたがって３段階で評価した。
１：フイルムからの印刷面の剥がれが全くない、２：フイルムからの印刷面の剥がれがわずかにある、３：フイルムから印刷面の大部分が剥がれる
【００２８】
延伸配向ポリプロピレンフイルム上の印刷面の光沢：
リフラクトメータを用いて、延伸配向ポリプロピレンフイルム上の印刷面からの入射角６０度における反射率を測定し（ｎ=１０の平均値）、印刷面の光沢を評価した。
数値が大きいほど、顔料分散性が良好で、発色性が高いことを示す。
【実施例２】
【００２９】
実施例１において、ＰＶＡ−１に代えてＰＶＡ−２（重合度２００、けん化度９５モル％）を用いた他は実施例１と同様にして、ブチラール化度６９モル％、酢酸ビニル単位の含有量５モル％、ビニルアルコール単位の含有量２６モル％のポリビニルブチラール（ＰＶＢ−２）を得た。得られたＰＶＢ−２を用いて、実施例１と同様にしてインク用組成物を調製した。結果を表１に示す。
【実施例３】
【００３０】
実施例１において、３０％過酸化水素水の使用量を３０ｇに変えたことと、１０％酒石酸水溶液の使用量を３０ｇに変えた以外は実施例１と同様にして、ブチラール化度６８ル％、酢酸ビニル単位の含有量４モル％、ビニルアルコール単位の含有量２８モル％のポリビニルブチラール（ＰＶＢ−３）を得た。得られたＰＶＢ−３を用いて、実施例１と同様にしてインク用組成物を得た。結果を表１に示す。
【実施例４】
【００３１】
実施例１において、３０％過酸化水素水１４ｇの代わりに３０％過硫酸アンモニウム２８ｇを用いたことと、１０％酒石酸水溶液１４ｇの代わりに３０％亜硫酸水素ナトリウム２６ｇを用いた以外は実施例１と同様にして、ブチラール化度６８モル％、酢酸ビニル単位の含有量４モル％、ビニルアルコール単位の含有量２８モル％のポリビニルブチラール（ＰＶＢ−４）を得た。得られたＰＶＢ−４を用いて、実施例１と同様にしてインク用組成物を得た。結果を表１に示す。
【００３２】
比較例１
実施例１において、ＰＶＡ−１がイオン交換水に完全に溶解したＰＶＡ水溶液を、これに酸化剤を添加することなくそのまま１２０ｒｐｍの攪拌下、温度が１０℃になるまで約３０分かけて徐々に冷却した後、ブチルアルデヒドとの反応に用いた以外は実施例１と同様にして、ブチラール化度６８モル％、酢酸ビニル単位の含有量４モル％、ビニルアルコール単位の含有量２８モル％のポリビニルブチラール（ＰＶＢ−５）を得た。得られたＰＶＢ−５を用いて、実施例１と同様にしてインク用組成物を得た。結果を表１に示す。
【００３３】
比較例２
実施例１において、ＰＶＡ−１の代わりにＰＶＡ−５（重合度２００、けん化度９８％）を使用したことと、ＰＶＡ−５がイオン交換水に完全に溶解したＰＶＡ水溶液を、これに酸化剤を添加することなくそのまま１２０ｒｐｍの攪拌下、温度が１０℃になるまで約３０分かけて徐々に冷却した後、ブチルアルデヒドとの反応に用いた以外は実施例１と同様にして、ブチラール化度６７モル％、酢酸ビニル単位の含有量２モル％、ビニルアルコール単位の含有量３１モル％のポリビニルブチラール（ＰＶＢ−６）を得た。得られたＰＶＢ−６を用いて、実施例１と同様にしてインク用組成物を得た。結果を表１に示す。
【００３４】
【表１】
0004828278.tif 000002
【００３５】
実施例１〜３および比較例１〜２において、顔料の添加量を変更することで粘度が同じ（Ｅｆｆｌｕｘ  Ｔｉｍｅ  ２５秒）になるように調整したインク用組成物を得た。得られたインク用組成物における顔料の濃度を表２に示す。
なお、ここで、顔料濃度とは、｛（顔料の重量）／（顔料+ＰＶＢ+エタノールの合計重量）｝×１００で示される重量％である。
【００３６】
【表２】
0004828278.tif 000003
【産業上の利用可能性】
【００３７】
本発明によれば、低粘度のポリビニルアセタールを高い生産性で製造することができ、このようにして得られるポリビニルアセタールは低粘度であることから、インク用組成物のバインダーとして用いることにより、一定粘度のインク用組成物を得ようとする場合に、顔料の濃度を高くすることができ、さらにポリビニルアセタールを用いることにより調製されるインク用組成物は、これを塗布する基材、とくにポリプロピレン基材との接着性に優れている上に顔料分散性にも優れている。
また、本発明により得られるポリビニルアセタールは、インク用組成物のバインダー以外の用途、たとえば、粉体塗料、溶剤系塗料、プライマー、セラミックス用バインダーなどにも使用することができる。